이 수지 시트 1 을 200 mm 각 ( 角 ) 으로 가공 한 후 , 배 치식 진공 가압 라미네 이터 ( 니치 고 모튼 사 제조 , 2 스테이지 빌드 업 라미네 이터 , CVP 700 ) 를 사용 하 여 , 수지 조성물 층 이 폴리 이미드 필름 ( 우베 코우 산사 제조 유피 렉스 25 S , 25 μ m 두께 , 240 mm 각 ) 의 평활 면 의 중앙 과 접하 도록 , 편면 에 라미 네이트 하고 , 수지 부착 폴리 이미드 필름 을 얻 었 다 . 라미 네이트 는 , 30 초간 감압 하 여 기압 을 13 hPa 이하 로 한 후 , 100 ℃, 압력 0 . 74 MPa 에서 30 초간 압착 시킴 으로써 실시 하 였 다 .